(57)【要約】【課題】発泡抑制性に優れ、高温高湿の環境下でも樹脂板から剥離し難い光学用粘着剤組成物、光学用粘着シート、及び、光学用積層体を提供する。【解決手段】透明粘着剤と、エポキシ構造を有するシランカップリング剤と、第１級アミン、第２級アミン、イミン、又は、イソシアネートのいずれか１つ以上の構造を有するシランカップリング剤とを含有する光学用粘着剤組成物であって、前記エポキシ構造を有するシランカップリング剤と第１級アミン、第２級アミン、イミン、又は、イソシアネートのいずれか１つ以上の構造を有するシランカップリング剤を除いた光学用粘着剤組成物１００重量部に対する前記エポキシ構造を有するシランカップリング剤の含有量が０．２〜１．３重量部であり、前記第１級アミン、第２級アミン、イミン、又は、イソシアネートのいずれか１つ以上の構造を有するシランカップリング剤の含有量が０．２〜１．５重量部である光学用粘着剤組成物。【選択図】    なし【特許請求の範囲】
【請求項１】
透明粘着剤と、エポキシ構造を有するシランカップリング剤と、第１級アミン、第２級アミン、イミン、又は、イソシアネートのいずれか１つ以上の構造を有するシランカップリング剤とを含有する光学用粘着剤組成物であって、前記エポキシ構造を有するシランカップリング剤と第１級アミン、第２級アミン、イミン、又は、イソシアネートのいずれか１つ以上の構造を有するシランカップリング剤を除いた光学用粘着剤組成物１００重量部に対する前記エポキシ構造を有するシランカップリング剤の含有量が０．２〜１．３重量部であり、前記第１級アミン、第２級アミン、イミン、又は、イソシアネートのいずれか１つ以上の構造を有するシランカップリング剤の含有量が０．２〜１．５重量部であることを特徴とする光学用粘着剤組成物。
【請求項２】
透明粘着剤は、炭素数１〜１５の炭化水素基を有する（メタ）アクリレートに由来する構成単位を４０〜８５重量％含有するアクリル共重合体を含有することを特徴とする請求項１記載の光学用粘着剤組成物。
【請求項３】
請求項１又は２記載の光学用粘着剤組成物からなる粘着剤層を有することを特徴とする光学用粘着シート。
【請求項４】
請求項３記載の光学用粘着シートの一方の面に第１の被着体、もう一方の面に第２の被着体が貼り付けられた光学積層体であって、
前記第１の被着体は、カバーパネル、金属若しくは金属酸化物薄膜付フィルム、金属若しくは金属酸化物薄膜付ガラス、偏光板、又は、タッチパネルモジュールであり、
前記第２の被着体は、金属若しくは金属酸化物薄膜付フィルム、金属若しくは金属酸化物薄膜付ガラス、偏光板、タッチパネルモジュール、又は、ディスプレイモジュールである、
ことを特徴とする光学積層体。
【発明の詳細な説明】
【技術分野】
【０００１】
本発明は、発泡抑制性に優れ、高温高湿の環境下でも樹脂板から剥離し難い光学用粘着剤組成物に関する。また、本発明は、該光学用粘着剤組成物を用いて製造された光学用粘着シート及び光学用積層体に関する。
【背景技術】
【０００２】
近年、直感的に操作でき、小型化が可能であるという利点から、電子機器の入力装置としてタッチパネルが広く用いられるようになった。タッチパネルの製造では、各光学部材間を貼り合わせるために粘着シートが用いられている。このような粘着シートは、各部材に対する高い粘着力とともに、ディスプレイモジュールの映像を損なわない高い透明性が要求される。例えば、特許文献１には、（メタ）アクリロイル基含有化合物と、アミド結合を有するビニル基含有化合物と、リン系の光重合開始剤とを含む重合性組成物及びこれを用いた光学用粘着シートが開示されており、この光学用粘着テープはガラス等の被着体に対する良好な密着性を示し、熱による粘着テープ着色を抑制できることが記載されている。
【０００３】
静電容量方式等のタッチパネルは、モジュールを保護するために最前面にカバーパネルを有している。カバーパネルの材料としては、従来ガラスが用いられてきたが、割れた際の安全性の向上や軽量化の観点から、ガラスに代わってポリカーボネートやポリメタクリル酸メチル等の透明な樹脂板が用いられるようになってきた。しかしながら、樹脂板をカバーパネルに用いた場合、カバーパネルと透明粘着剤との界面に発泡が生じ、透明粘着剤層が剥離してしまうという問題があった。樹脂板はガラスよりも透湿度が高く、加熱によってアウトガスが発生するという性質を持つため、高温高湿の環境に晒されると樹脂板から発生したアウトガスによって透明粘着剤が押し出され、発泡及び剥離が起こる。このような透明粘着剤の発泡、剥離に対しては、従来、樹脂板の表面にハードコート層を設けてアウトガスの発生を抑えるといった対策がとられてきた。
【０００４】
一方、カバーパネルは、製品の最前面部に当たることから意匠性が要求され、より成形しやすいものが望まれている。しかし、樹脂板を成形しやすくすると、ハードコート処理等のアウトガス対策が行えないという問題があった。そのため、成形しやすい樹脂板をカバーパネルに用いた場合であっても、高温高湿下における発泡及び剥離を抑制できる透明粘着剤が求められている。
【先行技術文献】
【特許文献】
【０００５】
【特許文献１】特開２０１５−２２９７５９号公報
【発明の概要】
【発明が解決しようとする課題】
【０００６】
本発明は発泡抑制性に優れ、高温高湿の環境下でも樹脂板から剥離し難い光学用粘着剤組成物、光学用粘着シート、及び、光学用積層体を提供することを目的とする。
【課題を解決するための手段】
【０００７】
本発明は、透明粘着剤と、エポキシ構造を有するシランカップリング剤と、第１級アミン、第２級アミン、イミン、又は、イソシアネートのいずれか１つ以上の構造を有するシランカップリング剤とを含有する光学用粘着剤組成物であって、前記エポキシ構造を有するシランカップリング剤と第１級アミン、第２級アミン、イミン、又は、イソシアネートのいずれか１つ以上の構造を有するシランカップリング剤を除いた光学用粘着剤組成物１００重量部に対する前記エポキシ構造を有するシランカップリング剤の含有量が０．２〜１．３重量部であり、前記第１級アミン、第２級アミン、イミン、又は、イソシアネートのいずれか１つ以上の構造を有するシランカップリング剤の含有量が０．２〜１．５重量部であることを特徴とする光学用粘着剤組成物である。
以下に本発明を詳述する。
【０００８】
本発明者らは、鋭意検討の結果、透明粘着剤に特定のシランカップリング剤２種類をそれぞれ特定範囲の量で用いることによって、ポリマーと金属との両方に対する粘着力が向上し、その結果、樹脂板からのアウトガスによる粘着剤の発泡と剥離を防止できることを見出し、本発明を完成させるに至った。
【０００９】
本発明の光学用粘着剤組成物は透明粘着剤を含有する。
上記透明粘着剤は透明であれば特に限定されないが、（メタ）アクリレートに由来する構成単位を有するアクリル共重合体を含有することが好ましく、低温粘着力の観点から、炭素数１〜１５の炭化水素基を有する（メタ）アクリレートに由来する構成単位を４０〜８５重量％含有することがより好ましい。なお、ここで（メタ）アクリレートとは、アクリレート又はメタクリレートを意味する。
【００１０】
上記炭素数１〜１５の炭化水素基を有する（メタ）アクリレートとしては、例えば、メチル（メタ）アクリレート、エチル（メタ）アクリレート、ｎ―プロピル（メタ）アクリレート、ｎ−ブチル（メタ）アクリレート、ｔｅｒｔ−ブチル（メタ）アクリレート、２−エチルヘキシル（メタ）アクリレート、ｎ−オクチル（メタ）アクリレート、イソオクチル（メタ）アクリレート、イソノニル（メタ）アクリレート、２−エチルオクチル（メタ）アクリレート、ノニル（メタ）アクリレート、デシル（メタ）アクリレート、イソテトラデシル（メタ）アクリレート、イソデシル（メタ）アクリレート、ラウリル（メタ）アクリレート、ｎ−セチル（メタ）アクリレート、ｎ−ステアリル（メタ）アクリレート、シクロプロピル（メタ）アクリレート、シクロブチル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、イソボルニル（メタ）アクリレート、１，４−ブタンジオールジ（メタ）アクリレート、１，６−ヘキサンジオールジ（メタ）アクリレート、１，９−ノナンジオールジ（メタ）アクリレート等が挙げられる。なお、上記（メタ）アクリレートは単独で用いてもよいし、２種以上を併用してもよい。
【００１１】
上記炭素数１〜１５の炭化水素基を有する（メタ）アクリレート以外の（メタ）アクリレートとしては、例えば、２−ヒドロキシエチル（メタ）アクリレート、３−ヒドロキシプロピル（メタ）アクリレート、４−ヒドロキシブチル（メタ）アクリレート、２−ヒドロキシブチル（メタ）アクリレート、等が挙げられる。なお、上記（メタ）アクリレートは単独で用いてもよいし、２種以上を併用してもよい。
【００１２】
上記アクリル共重合体における、上記（メタ）アクリレートに由来する構成単位以外の構成単位としては、例えば、（メタ）アクリル酸、シリコーン共重合体等が挙げられる。
【００１３】
上記アクリル共重合体を得るには、上記構成単位の元となるモノマーの混合物を、重合開始剤の存在下にてラジカル反応させればよい。上記アクリル共重合体の重合方法としては、溶液重合等の従来公知の方法が用いられるが、地球環境や人体への配慮から無溶剤で粘着シートを製造することが可能な紫外線重合が好ましい。
紫外線重合には光重合開始剤が必要となるが、その光重合開始剤は特に限定されず、例えば、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２，４，６−トリメチルベンゾイル−ジフェニルフォスフィンオキサイド、１，２−オクタンジオン，１−［４−（フェニルチオ）−２−（Ｏ−ベンゾイルオキシム）］等が挙げられる。これらの光重合開始剤は単独で用いてもよいし、２種以上を併用してもよい。
【００１４】
本発明の光学用粘着剤組成物は、エポキシ構造を有するシランカップリング剤及び第１級アミン、第２級アミン、イミン、又は、イソシアネートのいずれか１つ以上の構造を有するシランカップリング剤を含有する。
本発明の光学用粘着剤組成物は、上記２種のシランカップリング剤を含有することによって、カバーパネルの材料であるポリマーに対しても、タッチパネルモジュールの材料である酸化インジウムスズ（ＩＴＯ）等の金属に対しても充分な粘着力を発揮することができる。その結果、本発明の光学用粘着剤組成物は、カバーパネルから発生したアウトガスによる圧力に充分耐えられるようになり、粘着剤層界面の発泡や剥離を防止できる。本発明の光学用粘着剤組成物はシランカップリング剤の組み合わせが重要であり、上記２種類のシランカップリング剤の組み合わせ以外だと本発明の効果を発揮することができない。
【００１５】
上記エポキシ構造を有するシランカップリング剤としては、例えば、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン等が挙げられる。これらのシランカップリング剤は単独で用いてもよいし、２種以上を併用してもよい。
【００１６】
上記第１級アミン、第２級アミン、イミン、又は、イソシアネートのいずれか１つ以上の構造を有するシランカップリング剤のうち、第１級アミン構造を有するカップリング剤としては、例えば、３−アミノプロピルトリメトキシシラン、３−アミノプロピルトリエトキシシラン等が挙げられる。第２級アミン構造を有するカップリング剤としては、Ｎ−フェニル−３−アミノプロピルトリメトキシシラン等が挙げられる。イミン構造を有するカップリング剤としては、３−トリエトキシシリル−Ｎ−（１，３−ジメチル−ブチリデン）プロピルアミン等が挙げられる。イソシアネート構造を有するシランカップリング剤としては、３−イソシアネートプロピルトリメトキシシラン、３−イソシアネートプロピルトリエトキシシラン等が挙げられる。これらのシランカップリング剤は単独で用いてもよいし、２種以上を併用してもよい。
【００１７】
本発明の光学用粘着剤組成物における上記エポキシ構造を有するシランカップリング剤の含有量は、上記２種のシランカップリング剤を除いた本発明の光学用粘着剤組成物１００重量部に対する下限が０．２重量部、上限が１．３重量部である。
上記エポキシ構造を有するシランカップリング剤の使用量が上記範囲であることで、ＩＴＯ等の金属に対して充分な粘着力を発揮することができ、その結果、優れた発泡抑制性を発揮することができる。上記エポキシ構造を有するシランカップリング剤の含有量の好ましい下限は０．２５重量部、好ましい上限は１．２５重量部であり、より好ましい下限は０．３重量部、より好ましい上限は１．２重量部である。
【００１８】
上記第１級アミン、第２級アミン、イミン、又は、イソシアネートのいずれか１つ以上の構造を有するシランカップリング剤の含有量は、上記２種のシランカップリング剤を除いた本発明の光学用粘着剤組成物１００重量部に対する下限が０．２重量部、上限が１．５重量部である。
上記第１級アミン、第２級アミン、イミン、又は、イソシアネートのいずれか１つ以上の構造を有するシランカップリング剤の使用量が上記範囲であることで、ポリマーのカバーパネルに対して充分な粘着力を発揮することができ、その結果、優れた発泡抑制性を発揮することができる。上記第１級アミン、第２級アミン、イミン、又は、イソシアネートのいずれか１つ以上の構造を有するシランカップリング剤の使用量の好ましい下限は０．２重量部、好ましい上限は１．４５重量部であり、より好ましい下限は０．３重量部、より好ましい上限は１．４重量部である。
【００１９】
上記光学用粘着剤組成物は、架橋剤を含有してもよい。架橋剤の種類又は量を適宜調整することによって、得られる透明粘着剤のゲル分率を調整することができ、優れた耐発泡性や加工性を発揮することができる。
【００２０】
上記架橋剤は特に限定されず、上記透明粘着剤の架橋性官能基の種類に応じて、例えば、多官能性モノマー、イソシアネート系架橋剤、アジリジン系架橋剤、エポキシ系架橋剤、金属キレート型架橋剤等を選択して用いる。
上記多官能性モノマーとして、例えば、１，６−ヘキサンジオールジ（メタ）アクリレート等が挙げられる。
【００２１】
上記架橋剤の配合量は、上記透明粘着剤が上記アクリル共重合体である場合、上記アクリル共重合体１００重量部に対して０．０１〜２０重量部が好ましく、０．１〜１０重量部がより好ましい。この範囲内で、上記粘着剤層のゲル分率を適当な範囲に調整できる。
【００２２】
本発明の光学用粘着剤は、更に、本発明の効果を損なわない範囲で粘着付与樹脂を含有してもよい。
上記粘着付与樹脂としては、例えば、水添ロジンエステル樹脂、水添テルペンフェノール樹脂等が挙げられる。
【００２３】
本発明の光学用粘着剤は、必要に応じて、本発明の効果を損なわない範囲内で、着色剤、紫外線吸収剤、光安定剤、防錆剤、酸化防止剤、連鎖移動剤、重合禁止剤、可塑剤、軟化剤、帯電防止剤、乳化剤、微粒子、充填剤、界面活性剤、ワックス、顔料、染料等の公知の添加剤を含有してもよい。
【００２４】
本発明の光学用粘着剤組成物の製造方法は特に限定されず、例えば、上記透明粘着剤と上記２種のシランカップリング剤を、必要に応じて上記粘着付与樹脂、上記架橋剤等のその他の配合成分と共に混合する方法等が挙げられる。
【００２５】
本発明の光学用粘着剤組成物の用途は光学用途であれば特に限定されないが、画像表示装置又は入力装置を搭載した電子機器（例えば、カーナビ、携帯電話、携帯情報端末等）の組み立て等のために用いられることが好ましい。なかでも、携帯情報端末等の入力装置を製造する際にカバーパネルとタッチパネルとを貼り合わせたり、タッチパネルとディスプレイとを貼り合せるために好適に用いることができる。
このような本発明の光学用粘着剤組成物からなる粘着剤層を有する光学用粘着シートもまた、本発明の１つである。
【００２６】
本発明の光学用粘着シートは、基材を有するサポートタイプであってもよいし、基材を有さないノンサポートタイプであってもよい。サポートタイプの場合には、基材の片面に上記粘着剤層が形成されていても良いし、両面に上記粘着剤層が形成されていてもよい。
【００２７】
上記基材は、透明であれば特に限定されないが、例えば、ポリエチレンテレフタレート、ポリエチレンナフタレート、ポリエチレンイソフタレート、ポリエステル、ポリエチレン等が挙げられる。
【００２８】
上記基材の厚みは特に限定されないが、１〜５０μｍが好ましく、５〜２５μｍがより好ましい。上記基材の厚みが上記範囲であることで、適度な機械的強度とコシをもち、被着体の形状に沿って密着させて貼り合わせることができる光学用粘着シートとすることができる。
【００２９】
上記粘着剤層の厚みは特に制限されないが、好ましい下限が１μｍ、好ましい上限が１０００μｍである。上記厚みが上記範囲であることで、粘着力と発泡抑制性を両立することができる。上記厚みのより好ましい下限は５μｍ、より好ましい上限は５００μｍである。
【００３０】
本発明の光学用粘着シートを製造する方法は特に限定されず、例えば、上記透明粘着剤、上記２種のシランカップリング剤、及び必要に応じて添加剤を混合し、攪拌して粘着剤溶液を調製し、続いて、この粘着剤溶液を離型処理したポリエチレンテレフタレートフィルムに塗工して粘着剤層を形成し、得られた粘着剤層に基材を重ね合せた後に紫外線照射する方法、基材に塗工して離型処理したポリエチレンテレフタレートフィルムを重ね合せる方法等が挙げられる。また、粘着剤溶液を離型処理したポリエチレンテレフタレートフィルムに塗工して形成した粘着剤層を、そのまま基材レスの両面粘着シートとしてもよい。
【００３１】
本発明の光学用粘着シートを用いた光学積層体もまた、本発明の１つである。
本発明の光学積層体は、本発明の光学用粘着シートの一方の面に第１の被着体、もう一方の面に第２の被着体が貼り付けられてなる。
上記第１の被着体は、カバーパネル、金属若しくは金属酸化物薄膜付フィルム、金属若しくは金属酸化物薄膜付ガラス、偏光板、又は、タッチパネルモジュールである。上記第２の被着体は、金属若しくは金属酸化物薄膜付フィルム、金属若しくは金属酸化物薄膜付ガラス、偏光板、タッチパネルモジュール、又は、ディスプレイモジュールである。
【発明の効果】
【００３２】
本発明によれば、発泡抑制性に優れ、高温高湿の環境下でも樹脂板から剥離し難い光学用粘着剤組成物、光学用粘着シート、及び、光学用積層体を提供することができる。
【図面の簡単な説明】
【００３３】
【図１】シランカップリング剤としてＫＢＭ−４０３とＫＢＥ−９０３を用いた光学用粘着シートの耐発泡性試験の結果を示す図である。
【図２】シランカップリング剤としてＫＢＭ−４０３とＫＢＥ−９１０３を用いた光学用粘着シートの耐発泡性試験の結果を示す図である。
【図３】シランカップリング剤としてＫＢＭ−４０３とＫＢＥ−９００７を用いた光学用粘着シートの耐発泡性試験の結果を示す図である。
【発明を実施するための形態】
【００３４】
以下に実施例を挙げて本発明の態様を更に詳しく説明するが、本発明はこれら実施例にのみ限定されるものではない。
【００３５】
（実施例）
（１）光学用粘着剤組成物の製造
温度計、攪拌機、冷却管、紫外線照射装置を備えた反応器に、ｎ−ブチルアクリレートを９重量部、２−エチルヘキシルアクリレートを３８重量部、イソボルニルアクリレートを３２．４５重量部、４−ヒドロキシブチルアクリレートを２０重量部、アクリル酸を０．２５重量部加え、窒素置換した後、粘度（ＢＨ粘度計Ｎｏ．５ローター、１０ｒｐｍ、測定温度２５℃）が約４Ｐａ・ｓになるまで反応器内に紫外線を照射して、上記モノマー成分の一部が重合した光学用粘着剤組成物を作製した。
【００３６】
（２）光学用粘着シートの製造
（１）で得られた光学用粘着剤組成物の溶液に１，６−ヘキサンジオールジアクリレートを０．２重量部、２，２−ジメトキシ−１，２−ジフェニルエタン−１−オンを０．０５重量部、ＫＢＭ−４０３（エポキシ構造を有するシランカップリング剤、信越化学社製）を０、０．２、０．５、１．３又は１．５重量部加え、更にＫＢＥ−９０３（第１級アミンを有するシランカップリング剤、信越化学社製）を０、０．２、０．５、１、１．５又は１．７５重量部加えて攪拌した。得られた溶液をＳＰ３０００（離型ポリエチレンテレフタレートフィルム、東洋クロス社製）の離型処理面上に塗工し、さらにＳＰ４１０７（離型ポリエチレンテレフタレートフィルム、東洋クロス社製）の離型処理面が粘着剤層に面するように、かつ粘着剤層厚みが１７５μｍとなるように重ね合わせて、ケミカルランプにて照度２ｍＷ／ｃｍ２の紫外線を３６０秒間照射して光学用粘着シートを製造した。なお、ＫＢＥ−９０３を１．７５重量部加えたものは全て攪拌時に塗工不可能と判断されるような粘度上昇が観察されたため、粘着シートの製造には至らなかった。
また、ＫＢＥ−９０３の代わりにＫＢＥ−９１０３（イミンを有するシランカップリング剤、信越化学社製）、又は、ＫＢＥ−９００７（イソシアネートを有するシランカップリング剤、信越化学社製）を用いて同様に粘着シートを製造した。なお、どちらのカップリング剤を用いた場合も１．７５重量部加えたものは全て攪拌時に塗工不可能と判断されるような粘度上昇が観察されたため、粘着シートの製造には至らなかった。
【００３７】
＜評価＞
実施例で得られた粘着シートについて下記の評価を行った。結果を図１〜３に示した。
【００３８】
（耐発泡性の評価）
得られた粘着シートを１２０ｍｍ×１８０ｍｍにカットした。カットした粘着シートの軽剥離側のＳＰ４１０７を剥がし、ＩＴＯフィルム（１２０ｍｍ×１８０ｍｍ×０．１２５ｍｍ）のＩＴＯ面に貼り合わせた。次いで粘着シートのＳＰ３０００を剥がし、ポリカーボネートフィルム（ＰＣ１１５１、帝人社製、１２０ｍｍ×１８０ｍｍ×２ｍｍ）に貼り合わせた。このポリカーボネートとＩＴＯが貼り合わされた積層体を、圧力０．４５ＭＰａ、温度４５℃のオートクレーブ中で１５分間処理し、温度２３℃、湿度５０％で２４時間放置した。その後、温度８５度、湿度８５％の恒温恒湿器に１０００時間静置した。静置後の積層体を目視で観察し、発泡又は剥離がなかった場合を「○」発泡又は剥離があった場合を「×」として耐発泡性を評価した。
【００３９】
図１〜３に耐発泡性の評価の結果を示した。縦軸にＫＢＥ−９０３（第１級アミンを有するシランカップリング剤）、ＫＢＥ−９１０３（イミンを有するシランカップリング剤）、又は、ＫＢＥ−９００７（イソシアネートを有するシランカップリング剤）の配合量を、横軸にＫＢＭ−４０３（エポキシ構造を有するシランカップリング剤）の配合量をとり、各配合量での耐発泡性の評価結果を上記基準に従ってプロットしている。
図１〜３に示したように、ＫＢＭ−４０３が０．２〜１．３重量部かつ、ＫＢＥ−９０３、ＫＢＥ−９１０３、又は、ＫＢＥ−９００７が０．２〜１．５重量部の場合に発泡又は剥離が見られず、それ以外の場合では発泡又は剥離が見られた。
【産業上の利用可能性】
【００４０】
本発明によれば、発泡抑制性に優れ、高温高湿の環境下でも樹脂板から剥離し難い光学用粘着剤組成物、光学用粘着シート、及び、光学用積層体を提供することができる。
【図１】
2017200980.tif 000002
【図２】
2017200980.tif 000003
【図３】
2017200980.tif 000004